ПОЛИМЕРНАЯ СВЯЗУЮЩАЯ КОМПОЗИЦИЯ (ВАРИАНТЫ) И СПОСОБ ЕЕ ПОЛУЧЕНИЯ

1. Полимерная связующая композиция, включающая эпоксидный олигомер, отвердитель и углеродные наночастицы в виде фуллероидного многослойного наномодификатора астралена, отличающаяся тем, что в качестве эпоксидного олигомера содержит эпоксидно-диановую смолу, а в качестве отвердителя - полиэтиленполиамин при следующем соотношении компонентов (мас. ч.):
эпоксидно-диановая смола - 100
полиэтиленполиамин - 15-27
фуллероидного многослойного наномодификатора астралена - 0,001-0,02.
2. Полимерная связующая композиция, включающая эпоксидный олигомер, отвердитель и углеродные наночастицы, отличающаяся тем, что в качестве эпоксидного олигомера содержит эпоксидно-диановую смолу, в качестве отвердителя полиэтиленполиамин, а в качестве углеродных наночастиц - функционализированные графены при следующем соотношении компонентов (мас. ч.):
эпоксидно-диановая смола - 100
полиэтиленполиамин - 15-27
функционализированные гидроксильными группами графены - 0,01-0,03.
3. Способ получения полимерной связующей композиции, заключающийся в том, что суспензию, включающую углеродные наночастицы, представляющие из себя фуллероидный многослойный наномодификатор астрален в количестве 0,001-0,02 мас. ч. или функционализированные гидроксильными группами графены в количестве 0,01-0,03 мас. ч. перемешивают путем ультразвукового воздействия, затем смешивают с эпоксидным олигомером и в полученную смесь вводят отвердитель, отличающийся тем, что суспензию образуют в растворе эпоксидного олигомера в этиловом спирте в виде эпоксидно-диановой смолы в количестве одной массовой части, перемешивание путем ультразвукового воздействия производят до достижения температуры 50°С, этиловый спирт отгоняют под вакуумом, в полученную смесь (дисперсию), добавляют эпоксидно-диановую смолу в количестве девяносто девяти массовых частей, а затем вводят отвердитель в виде полиэтиленполиамина в количестве двадцати массовых частей.